(57)【要約】【課題】エタノール等の低級アルコールの含有率が高い燃料を使用する際でも、優れた燃料バリア性を有する燃料容器を提供すること。【解決手段】低級アルコールの含有量が２０質量％以上の燃料を収容するための燃料容器であって、熱可塑性樹脂層間に燃料バリア層が配置された多層構造体から形成され、前記燃料バリア層が、エチレン−ビニルエステル系共重合体ケン化物及び無機層状化合物を含む樹脂組成物からなることを特徴とする燃料容器。【選択図】なし【特許請求の範囲】
【請求項１】
低級アルコールの含有量が２０質量％以上の燃料を収容するための燃料容器であって、
熱可塑性樹脂層間に燃料バリア層が配置された多層構造体から形成され、
前記燃料バリア層が、エチレン−ビニルエステル系共重合体ケン化物及び無機層状化合物を含む樹脂組成物からなることを特徴とする燃料容器。
【請求項２】
前記無機層状化合物の平均粒子径が、１〜３０μｍである請求項１に記載の燃料容器。
【発明の詳細な説明】
【技術分野】
【０００１】
本発明は、低級アルコールの含有量が２０質量％以上の燃料を収容するための燃料容器に関するものである。
【背景技術】
【０００２】
近年、環境汚染に対する規制強化の実施や、大気汚染防止及びガソリン消費節約の観点から、ガソリンのオクタン価改良や排気ガス中の未燃焼炭化水素量の削減のために、メタノール、エタノール等の低級アルコールをブレンドしたガソリンが米国を中心に使用されている。
【０００３】
また、再生可能な自然エネルギーである点や、その燃焼によって大気中の二酸化炭素量を増やさない点から、ガソリン燃料代替物として、サトウキビやトウモロコシなどのバイオマスを発酵させ、蒸留して生産されるバイオマスエタノールが注目されている。バイオマスエタノールは、ガソリンと混合されることなく用いられるか、混合されて用いられる場合であっても高比率で配合される。
【０００４】
しかし、従来のガソリンに使用されている燃料容器では、上記の様なエタノール等の低級アルコールの含有率が高い燃料を使用する際、容器の燃料バリア性が十分とは言えず、改善の余地があった。
【０００５】
そこで、上記問題点を解決するため、例えば、特許文献１では、エチレン−ビニルアルコール共重合体（ｃ）層の内外層に接着性樹脂（ｂ）層を介して、高密度ポリエチレン（ａ）層を有し、かつ（ｃ）層の内側にある各層の厚みの合計をＩとし、（ｃ）層の外側にある各層の厚みの合計をＯとしたときの厚み比（Ｉ／Ｏ）が５０／５０より小さい燃料容器が開示されている。
【先行技術文献】
【特許文献】
【０００６】
【特許文献１】特開平９―２９９０４号公報
【発明の概要】
【発明が解決しようとする課題】
【０００７】
しかし、特許文献１では、燃料容器の透過防止性能に関しては、燃料としてエタノールを１５重量％配合したガソリンを使用した場合の評価はなされているが、エタノールをそれ以上配合したガソリンの場合、燃料容器の透過防止性能は不明である。
【０００８】
本発明は、上記従来の実情を鑑みてなされたものであって、エタノール等の低級アルコールの含有率が高い燃料を使用する際でも、優れた燃料バリア性を有する燃料容器を提供することを解決すべき課題としている。
【課題を解決するための手段】
【０００９】
本発明者は、鋭意検討を重ねた結果、熱可塑性樹脂層間に燃料バリア層が配置された多層構造体を有し、前記燃料バリア層がエチレン−ビニルエステル系共重合体ケン化物及び無機層状化合物を含む樹脂組成物を有する層である燃料容器によって、上記課題を解決できることを見出し、本発明を完成するに至った。
すなわち、本発明は下記＜１＞〜＜２＞に関するものである。
＜１＞低級アルコールの含有量が２０質量％以上の燃料を収容するための燃料容器であって、熱可塑性樹脂層間に燃料バリア層が配置された多層構造体から形成され、前記燃料バリア層が、エチレン−ビニルエステル系共重合体ケン化物及び無機層状化合物を含む樹脂組成物からなることを特徴とする燃料容器。
＜２＞前記無機層状化合物の平均粒子径が、１〜３０μｍである＜１＞に記載の燃料容器。
【発明の効果】
【００１０】
本発明によれば、エタノール等の低級アルコールの含有率が高い燃料を使用する際でも、優れた燃料バリア性を有する燃料容器を提供することができる。
【発明を実施するための形態】
【００１１】
以下、本発明について詳述するが、これらは望ましい実施態様の一例を示すものであり、本発明はこれらの内容に特定されるものではない。
【００１２】
［燃料容器］
本発明の燃料容器は、熱可塑性樹脂層間に燃料バリア層が配置された多層構造体から形成される。また、前記燃料バリア層が、エチレン−ビニルエステル系共重合体ケン化物（以下、「ＥＶＯＨ樹脂」と称することがある。）及び無機層状化合物を含む樹脂組成物からなることを特徴とする。
【００１３】
［熱可塑性樹脂層］
本発明の燃料容器の熱可塑性樹脂層で用いる熱可塑性樹脂としては、直鎖状低密度ポリエチレン、低密度ポリエチレン、超低密度ポリエチレン、中密度ポリエチレン、高密度ポリエチレン、エチレン−酢酸ビニル共重合体、アイオノマー、エチレン−プロピレン共重合体、エチレン−アクリル酸エステル共重合体、ポリプロピレン、プロピレン−α−オレフィン（炭素数４〜２０のα−オレフィン）共重合体、ポリブテン、ポリペンテン等のオレフィンの単独又は共重合体、或いはこれらのオレフィンの単独又は共重合体を不飽和カルボン酸又はそのエステルでグラフト変性したものなどの広義のポリオレフィン系樹脂、ポリエステル、ポリアミド、共重合ポリアミド、ポリ塩化ビニル、ポリ塩化ビニリデン、アクリル系樹脂、ポリスチレン、ビニルエステル系樹脂、ポリエステルエラストマー、ポリウレタンエラストマー、塩素化ポリエチレン、塩素化ポリプロピレン、芳香族または脂肪族ポリケトン、更にこれらを還元して得られるポリアルコール類等が挙げられる。
【００１４】
これらの中でも、燃料容器の成形性や強度等の実用性の点から、ポリオレフィン系樹脂が好ましく、その中でも特に高密度ポリエチレン（ＨＤＰＥ）が好ましい。
【００１５】
また、熱可塑性樹脂には、本発明の目的を阻害しない範囲において、各種添加剤、改質剤、他樹脂等を配合しても良い。
【００１６】
［燃料バリア層］
本発明の燃料容器の燃料バリア層は、エチレン−ビニルエステル系共重合体ケン化物（「ＥＶＯＨ樹脂」）及び無機層状化合物を含む樹脂組成物からなることを特徴とする。
【００１７】
（ＥＶＯＨ樹脂）
本発明で用いるＥＶＯＨ樹脂は、通常、エチレンとビニルエステル系モノマーとの共重合体（エチレン−ビニルエステル系共重合体）をケン化させることにより得られる樹脂であり、非水溶性の熱可塑性樹脂である。
【００１８】
重合法としては、公知の任意の重合法、例えば、溶液重合、懸濁重合、エマルジョン重合を用いて行うことができるが、一般的には、メタノールを溶媒とする溶液重合が用いられる。
得られたエチレン−ビニルエステル系共重合体のケン化も、公知の方法を用いて行うことができる。
このようにして製造されるＥＶＯＨ樹脂は、エチレン由来の構造単位とビニルアルコール構造単位を主とし、ケン化されずに残存した若干量のビニルエステル構造単位を含む。
【００１９】
上記ビニルエステル系モノマーとしては、市場入手性や製造時の不純物処理効率がよい観点から、代表的には、酢酸ビニルが用いられる。
他のビニルエステル系モノマーとしては、例えば、ギ酸ビニル、プロピオン酸ビニル、バレリン酸ビニル、酪酸ビニル、イソ酪酸ビニル、ピバリン酸ビニル、カプリン酸ビニル、ラウリン酸ビニル、ステアリン酸ビニル、バーサチック酸ビニル等の脂肪族ビニルエステル、安息香酸ビニル等の芳香族ビニルエステル等が挙げられ、通常炭素数３〜２０、好ましくは炭素数４〜１０、さらに好ましくは炭素数４〜７の脂肪族ビニルエステルを用いることができる。
これらのビニルエステル系モノマーは通常単独で用いるが、必要に応じて複数種を同時に用いてもよい。
【００２０】
ＥＶＯＨ樹脂におけるエチレン構造単位の含有量は、ＩＳＯ  １４６６３に基づいて測定した値で、通常１０〜５０モル％、好ましくは１５〜４０モル％、さらに好ましくは２０〜３０モル％である。
かかる含有量が低すぎる場合は、溶融成形性が低下する傾向があり、高すぎる場合は、ガソリン透過性が不足する傾向がある。
【００２１】
ＥＶＯＨ樹脂におけるビニルエステル成分のケン化度は、ＪＩＳ  Ｋ６７２６（ただし、ＥＶＯＨ樹脂は水／メタノール溶媒に均一に溶解した溶液にて）に基づいて測定した値で、通常９０〜１００モル％、好ましくは９５〜１００モル％、さらに好ましくは９９〜１００モル％である。
かかるケン化度が低すぎる場合は、ガスバリア性、熱安定性、耐湿性等が低下する傾向がある。
【００２２】
ＥＶＯＨ樹脂のメルトフローレート（ＭＦＲ）（２１０℃、荷重２，１６０ｇ）は、通常０．５〜１００ｇ／１０分であり、好ましくは１〜５０ｇ／１０分、さらに好ましくは３〜３５ｇ／１０分である。
かかるＭＦＲが大きすぎる場合は、製膜性が不安定となる傾向があり、小さすぎる場合は、粘度が高くなり過ぎて溶融押出しが困難となる傾向がある。
【００２３】
ＥＶＯＨ樹脂には、エチレン構造単位、ビニルアルコール構造単位（未ケン化のビニルエステル構造単位を含む。）の他、以下に示すコモノマーに由来する構造単位が、さらに含まれていてもよい。
【００２４】
前記コモノマーとしては、プロピレン、イソブテン、α−オクテン、α−ドデセン、α−オクタデセン等のα−オレフィン；３−ブテン−１−オール、４−ペンテン−１−オール、３−ブテン−１、２−ジオール等のヒドロキシ基含有α−オレフィン類やそのエステル化物、アシル化物などのヒドロキシ基含有α−オレフィン誘導体；２−メチレンプロパン−１，３−ジオール、３−メチレンペンタン−１，５−ジオール等のヒドロキシアルキルビニリデン類；１，３−ジアセトキシ−２−メチレンプロパン、１，３−ジプロピオニルオキシ−２−メチレンプロパン、１，３−ジブチロニルオキシ−２−メチレンプロパン等のヒドロキシアルキルビニリデンジアセテート類；不飽和カルボン酸又はその塩、部分アルキルエステル、完全アルキルエステル、ニトリル、アミド若しくは無水物；不飽和スルホン酸又はその塩；ビニルシラン化合物；塩化ビニル；スチレン等が挙げられる。
【００２５】
さらに、ウレタン化、アセタール化、シアノエチル化、オキシアルキレン化等の後変性されたＥＶＯＨ系樹脂を用いることもできる。上記変性物の中でも、共重合によって一級水酸基が側鎖に導入されたＥＶＯＨ樹脂は、延伸処理や真空・圧空成形などの二次成形性が良好になる点で好ましく、特に、１，２−ジオール構造を側鎖に有するＥＶＯＨ樹脂が好ましい。
【００２６】
ＥＶＯＨ樹脂には、本発明の効果を阻害しない範囲において、一般にＥＶＯＨ樹脂に配合する配合剤、例えば、熱安定剤、酸化防止剤、帯電防止剤、着色剤、紫外線吸収剤、滑剤、可塑剤、光安定剤、界面活性剤、抗菌剤、乾燥剤、アンチブロッキング剤、難燃剤、架橋剤、硬化剤、発泡剤、結晶核剤、防曇剤、生分解用添加剤、シランカップリング剤、酸素吸収剤などが配合されていてもよい。
【００２７】
また、ＥＶＯＨ樹脂は、異なる他のＥＶＯＨ樹脂との混合物であってもよく、他のＥＶＯＨ樹脂としては、エチレン含有率が異なるもの、ケン化度が異なるもの、重合度が異なるもの、他の共重合成分が異なるもの、１，２−ジオール構造単位の含有量が異なるものなどを挙げることができる。
【００２８】
（無機層状化合物）
本発明で用いる無機層状化合物は、原子が共有結合などによって強く結合して密に配列したシート状物を形成し、例えば、酸化ケイ素等の四面体シート状物や、アルミ等の金属水酸化物等の八面体シート状物が挙げられ、これらシート状物がファンデルワールス力、静電気力などによってほぼ平行に積み重なった構造を有する無機化合物をいう。一般的には、層状ケイ酸塩とも呼ばれる。
【００２９】
かかる無機層状化合物は、例えば１枚の四面体シートの頂点酸素を１枚の八面体シートが共有する結晶構造を持った１：１型、１枚の四面体シートの頂点酸素を２枚の八面体シートが共有する結晶構造を持った２：１型が挙げられる。
例えば、１：１型の具体例としてはカオリナイト、蛇紋岩、ディッカイト、ナクライト、ハロイサイト、クリソタイル、リザルタイト、ハロイサイト等のカオリナイト類が挙げられ、２：１型の具体例としてはタルク、パイロフィライト等のタルク類、イライト、白雲母、黒雲母などの雲母類、モンモリロナイト、バイデライト、ノントロナイト、サポナイト、ヘクトライト、スチブンサイト等のスメクタイト類、バーミキュライト類などが挙げられる。
無機層状化合物は、天然品であっても合成品であってもよい。
【００３０】
上記無機層状化合物の中でも、入手の容易さの観点から、好ましくはカオリナイト類、スメクタイト類、特に好ましくはカオリナイト、モンモリロナイトを使用することが望ましい。
【００３１】
無機層状化合物の平均粒子径（μｍ）は、通常１〜３０μｍ、好ましくは２〜２０μｍ、さらに好ましくは３〜１０μｍである。
かかる平均粒子径が大きすぎると、水分散液における分散安定性が悪化するとともに、成形品の外観が悪くなる傾向がある。
【００３２】
かかる平均粒子径は、レーザー散乱法により得ることができ、例えば、蒸留水を用いて０．１質量％濃度の無機層状化合物水分散液を作成し、かかる分散液を、レーザー散乱粒度分布アナライザー（ＨＯＲＩＢＡ製のＬＡ―９５０）を用いて分析することにより得られる。
【００３３】
無機層状化合物のＢＥＴ比表面積（ｍ２／ｇ）は、特に限定されないが、通常１ｍ２／ｇ以上、好ましくは３ｍ２／ｇ以上、さらに好ましくは５ｍ２／ｇ以上である。
かかるＢＥＴ比表面積が小さすぎると、水分散液における分散安定性が悪化する傾向がある。
【００３４】
無機層状化合物は、シランカップリング剤などの反応剤によって表面処理されていてもよい。
シランカップリング剤としては、従来公知のものを使用することが可能である。シランカップリング剤は、一般式ＲＳｉＸ３で表され、Ｒはビニル基、スチリル基、エポキシ基、グリシジル基、グリシドキシ基、メタクリル基、アミノ基、メルカプト基などの有機官能性基であり、Ｘは主に塩素およびアルコキシ基である。
【００３５】
具体的には、ビニルトリメトキシシラン、ビニルトリエトキシシラン、ｐ−スチリルトリメトキシシラン、２−（３，４−エポキシシクロヘキシル）エチルトリメトキシシラン、３−グリシジルオキシプロピルトリメトキシシラン、３−グリシドキシプロピルメチルジエトキシシラン、３−メタクリロキシプロピルメチルジメトキシシラン、３−アミノプロピルトリメトキシシラン、Ｎ−２−（アミノエチル）−３−アミノプロピルメチルジメトキシシラン、３−メルカプトプロピルトリメトキシシランなどが挙げられる。
【００３６】
（混合方法）
本発明の燃料容器の燃料バリア層は、ＥＶＯＨ樹脂及び無機層状化合物を含む樹脂組成物（以下、「ＥＶＯＨ樹脂組成物」と称することがある。）からなる。
【００３７】
本発明において、ＥＶＯＨ樹脂及び無機層状化合物を溶融混練または溶液混合することで、ＥＶＯＨ樹脂組成物を得ることができる。中でも生産性の点から溶融混練が好ましい。以下、溶融混練について説明する。
【００３８】
混練に供されるＥＶＯＨ樹脂と無機層状化合物の配合割合は、ＥＶＯＨ樹脂１００質量部（固形分）に対して、無機層状化合物が０．１〜１００質量部（固形分）であることが好ましく、より好ましくは０．１〜５０質量部（固形分）、さらに好ましくは１〜２０質量部（固形分）、特に好ましくは５〜１５質量部（固形分）である。
かかる配合割合が低すぎると、ガソリン透過性の改善効果が少ない傾向があり、配合割合が高すぎると、成形物の外観が悪化するおそれがあり好ましくない傾向がある。
【００３９】
ＥＶＯＨ樹脂及び無機層状化合物を混練するに当たっては、用いる装置や方法等に特に制限はなく、例えば、押出機、ニーダー、ミキシングロール、バンバリーミキサー、プラストミル、ブラベンダーなどの公知の混練装置を使用して公知の方法を用いることができる。これらの混練装置は単独で使用してもよいが、２種類以上の装置を組み合わせて使用してもよい。
【００４０】
また、用いる装置は、ＥＶＯＨ樹脂及び無機層状化合物の種類、性質、形状等によって適宜選択すればよく、通常は工業的に広く用いられている一軸押出機または二軸押出機等の押出機が好適に用いられ、特に樹脂中の無機化合物の分散性の観点から、二軸押出機が好ましい。
【００４１】
二軸押出機としては、特に限定されないが、そのスクリュー内径は好ましくは２０ｍｍ以上、より好ましくは３０〜１５０ｍｍである。
かかるスクリュー内径が小さすぎると、生産性に乏しいため好ましくない。
【００４２】
二軸押出機のＬ／Ｄ｛二軸押出機のスクリューの有効長（Ｌ）とスクリュー内径（Ｄ）の比｝は、好ましくは２０以上、より好ましくは３０以上である。
かかるＬ／Ｄが小さすぎると、混練時間が短く、ＥＶＯＨ樹脂中の無機化合物の分散性が低下するため好ましくない。
【００４３】
ＥＶＯＨ樹脂及び無機層状化合物を二軸押出機に供給する際に、特に制限はないが、ＥＶＯＨ樹脂中への無機層状化合物の均一分散の観点から、事前に無機層状化合物の水分散液を作製してから、ＥＶＯＨ樹脂へ配合することが好ましい。
【００４４】
例えば、（１）ＥＶＯＨ樹脂と無機化合物水分散液を予めブレンドした混合物を該押出機のホッパーに供給する方法、（２）ＥＶＯＨ樹脂と無機化合物水分散液を直接該押出機のホッパーに供給する方法、（３）ＥＶＯＨ樹脂を該押出機のホッパーに供給し、無機化合物水分散液を該押出機のバレルの一部から供給する（すなわち、サイドフィードする）方法等が挙げられる。
（３）の方法を行うにあたっては、無機層状化合物の水分散液をベント口から重力を利用して供給したり、或いは圧力をかけて供給したりすることも可能である。
これらの中でも生産性の点から、（３）の方法が好ましい。
【００４５】
上記で得られるＥＶＯＨ樹脂組成物には、その目的に応じて、原材料の混合時又は混練時に、もしくは成形時に、従来公知の可塑剤、熱安定剤、光安定剤、紫外線吸収剤、老化防止剤、顔料、着色剤、天然繊維、各種無機粒子、各種フィラー、帯電防止剤、離型剤、可塑剤、香料、滑剤、架橋（加硫）剤、架橋（加硫）促進剤、結晶核剤、結晶化促進剤、難燃剤、発泡剤、軟化剤、防腐剤、抗菌・抗力ビ剤等の各種漆加剤を配合しても良い。
【００４６】
なお、ＥＶＯＨ樹脂組成物を製造するにあたって、ＥＶＯＨ樹脂の含水率は通常６０質量％以下、好ましくは４０質量％以下、より好ましくは２０質量％以下、さらに好ましくは５質量％以下、特に好ましくは０．５質量％以下である。
かかる含水率の下限は、特に限定されないが、含水率が高すぎると、脱水が不十分となり、発泡による押出機のホッパー部への蒸気の逆流が起こり、ホッパー内で樹脂が固着し、供給不良が発生する傾向がある。
【００４７】
ＥＶＯＨ樹脂に水を含有させる方法としては、特に制限されないが、ＥＶＯＨ樹脂の溶液を水中で析出させ充分に水洗して溶剤を除去し水を含有させる方法、加圧熱水中でＥＶＯＨ樹脂を１〜３時間程度処理する方法、ＥＶＯＨ樹脂の製造時にケン化後のペーストを水中で析出させて水を含有させる方法等の公知の方法が挙げられる（例えば、特開２００２−００３６１１号公報参照）。
上記の中でも、特に、ＥＶＯＨ樹脂製造時にケン化後のペーストを水中で析出させる方法が好ましく用いられる。
【００４８】
［燃料容器の製造方法］
本発明の燃料容器、即ち、熱可塑性樹脂層／ＥＶＯＨ樹脂組成物層／熱可塑性樹脂層等の層構成を有する燃料容器を製造するに当たっては、ＥＶＯＨ樹脂組成物及び熱可塑性樹脂を、射出成形機、ダイレクトブロー成形機（連続式、アキュムレーター式）、射出ブロー成形機等に供して直接本発明の燃料容器を得る方法の他、ＥＶＯＨ樹脂組成物及び熱可塑性樹脂を共押出して得られた多層シートを真空成形する方法、熱可塑性樹脂フィルムにＥＶＯＨ樹脂組成物／熱可塑性樹脂を共押出ラミネートして得た積層シートを真空成形する方法、熱可塑性樹脂フィルムとＥＶＯＨ樹脂組成物フィルムを接着剤にてドライラミネートして得られた多層シートを真空成形する方法等を挙げることができ、好適には、ダイレクトブロー、射出ブロー等のブロー成形方法が採用される。
例えば、ＥＶＯＨ樹脂組成物と熱可塑性樹脂を共押出して得られたパリソンを金型で挟んで空気を吹き込んでブロー成形することにより、本発明の燃料容器が得られる。
【００４９】
なお、本発明においては、ＥＶＯＨ樹脂組成物層をａ、熱可塑性樹脂層をｂとするとき、上記ｂ／ａ／ｂの層構成だけでなく、ｂ／ｂ／ａ／ｂ／ｂ、ｂ／ａ／ｂ／ａ／ｂ等や、さらには少なくともＥＶＯＨ樹脂組成物と熱可塑性樹脂の混合物（スクラップ再生品）からなるリグラインド層をＲとするとき、ｂ／Ｒ／ａ／ｂ、ｂ／Ｒ／ａ／Ｒ／ｂ、ｂ／ａ／Ｒ／ａ／ｂ、ｂ／Ｒ／ａ／Ｒ／ａ／Ｒ／ｂ等とすることも可能である。
【００５０】
好適には、ｂ／ａ／ｂ、ｂ／ｂ／ａ／ｂ／ｂ、ｂ／Ｒ／ａ／ｂ、ｂ／Ｒ／ａ／Ｒ／ｂの層構成が採用され、また、これらの層構成のｂには必要に応じて、該リグラインド層に用いられる該混合物や後述の接着性樹脂を配合することも可能である。
さらに、これらの積層体においては、必要に応じて各層間には接着性樹脂が使用される。
【００５１】
接着性樹脂としては、不飽和カルボン酸またはその無水物をオレフィン系重合体（上述の広義のポリオレフィン系樹脂）に、付加反応やグラフト反応等により化学的に結合させて得られたカルボキシル基を含有する変性オレフィン系重合体を挙げることができる。
【００５２】
具体的には、無水マレイン酸グラフト変性ポリエチレン、無水マレイン酸グラフト変性ポリプロピレン、無水マレイン酸グラフト変性エチレン−プロピレン（ブロックまたはランダム）共重合体、無水マレイン酸グラフト変性エチレン−エチルアクリレート共重合体、無水マレイン酸グラフト変性エチレン−酢酸ビニル共重合体等から選ばれた１種または２種以上の混合物が好適なものとして挙げられる。
【００５３】
このときの、変性オレフィン系重合体に含有される不飽和カルボン酸又はその無水物の含有量は、好ましくは０．００１〜３質量％、より好ましくは０．０１〜１質量％、さらに好ましくは０．０３〜０．５質量％である。
変性オレフィン系重合体中の変性量が少なすぎると、層間接着性や成形性、耐衝撃性が不充分となることがあり、多すぎると、架橋反応を起こし、成形性が悪くなることがあり好ましくない。
【００５４】
これらの変性オレフィン系重合体には、ＥＶＯＨ樹脂組成物や他のＥＶＯＨ、ポリイソブチレン、エチレン−プロピレンゴム等のゴム・エラストマー成分、さらには他の熱可塑性樹脂等を配合することも可能である。
特に、変性オレフィン系重合体の母体のオレフィン系重合体とは異なるオレフィン系重合体を配合することにより、接着性が向上することがあり有用である。
【００５５】
また、各層の厚みとしては、用途・容器形態や要求される物性などにより一概には言えないが、例えば、自動車の燃料用タンクに用いられる場合は、ＥＶＯＨ樹脂組成物層の厚みは、好ましくは３０〜５００μｍ、より好ましくは５０〜４００μｍ、さらに好ましくは８０〜３００μｍである。
【００５６】
熱可塑性樹脂層の厚みは、好ましくは１００〜１００００μｍ、より好ましくは２００〜５０００μｍ、さらに好ましくは３００〜３０００μｍである。
リグラインド層の厚みは、好ましくは１００〜１００００μｍ、より好ましくは２００〜５０００μｍ、さらに好ましくは３００〜３０００μｍである。
接着性樹脂層の厚みは、好ましくは３０〜５００μｍ、より好ましくは５０〜４００μｍ、さらに好ましくは８０〜３００μｍである。
燃料容器全体の厚みは、好ましくは３００〜１００００μｍ、より好ましくは１０００〜８０００μｍ、さらに好ましくは２０００〜６０００μｍである。
【００５７】
［燃料］
上記で得られた本発明の燃料容器は、低級アルコールの含有量が２０質量％以上の燃料を収容するためのものであり、該燃料に対するバリア性に優れている。
ここで、低級アルコールとは、メタノール、エタノール、プロパノール、ブタノール等の炭素数１〜４のアルコール及びそれらの混合物のことをいい、これらの中でも危険性や環境負荷の観点から、エタノールが好ましい。
【００５８】
また、本発明の燃料容器に使用される燃料の低級アルコールの含有量は２０質量％以上であるが、好ましくは５０質量％以上、より好ましくは８０質量％以上である。
低級アルコールの含有量が２０質量％未満の燃料を使用すると、本発明の燃料容器のような燃料バリア性の顕著な向上は見られない。
【００５９】
通常、ＥＶＯＨは上記低級アルコールに対して親和性を有するため、上記低級アルコールはＥＶＯＨと相互作用を示し、ＥＶＯＨの非晶部分の運動性が上がり、非晶部分の運動性が上がることで燃料バリア性が低下する。
【００６０】
本発明の燃料容器は、無機層状化合物とＥＶＯＨを配合することで、無機層状化合物とＥＶＯＨとが相互作用し、ＥＶＯＨと上記低級アルコールとの相互作用を弱めて非晶部分の運動性の向上を抑制できるものと推測される。このことにより、本発明の燃料容器では、低級アルコールの含有量が多い燃料における燃料バリア性が、特に顕著に得られるものと推測される。
【００６１】
本発明の燃料容器は、上記燃料を使用する限り、自動車のガソリン等の燃料用タンクをはじめ、オートバイ、船舶、航空機、発電機および工業用や農業用機器に搭載される燃料容器や、これら燃料の補給用の携帯用容器、さらにこれら燃料の輸送・保管・貯蔵用のボトル、タンク、ドラム等各種の容器として有用である。
【実施例】
【００６２】
以下に実施例を挙げ、本発明を具体的に説明するが、本発明は何らこれらに限定されるものではない。なお、実施例中「部」とあるのは特に断りのない限り質量基準を示す。
【００６３】
［多層フィルム１の作製］
ＥＶＯＨ樹脂（エチレン含有量２５モル％、ケン化度９９．７ モル％、ＭＦＲ４．０ｇ／１０分）１００部を、分散液圧入部、サイドフィーダー及び真空ベントが付属した二軸押出機（Ｌ／Ｄ＝５６、スクリュー内径＝３２ｍｍ）の原料供給部より投入し、温度２３０℃にてＥＶＯＨ樹脂を溶融状態にした後、カオリナイト｛Ｉｍｅｒｙｓ社製、（Ａｌ２Ｏ３・ＳｉＯ２・２Ｈ２Ｏ、平均粒子径６．０μｍ）の水分散液（固形分濃度：７３質量％）｝１６部を分散液圧入部より連続的に圧入し、混練した。
【００６４】
なお、かかるカオリナイトの平均粒子径は、蒸留水を用いてカオリナイト０．１質量％濃度の水分散液を作成し、かかる分散液を、レーザー散乱粒度分布アナライザー（ＨＯＲＩＢＡ製のＬＡ―９５０）を用いて分析することにより得られた値である。
【００６５】
混練後のＥＶＯＨ樹脂組成物をストランド状に水槽中に押出し、ペレタイザーで切断することによって、ＥＶＯＨ樹脂組成物ペレットを作製した。
なお、サイドフィーダーはＬ／Ｄ＝８．３、スクリュー内径＝２８ｍｍのものを、２５℃の下、大気解放状態で使用した。サイドフィーダースクリューの回転数は、１００ｒｐｍであった。
【００６６】
得られたＥＶＯＨ樹脂組成物ペレットを、３種５層キャスト製膜機（押出機：Ｌ／Ｄ＝２８、スクリュー内径＝４０ｍｍ、フルフライトタイプスクリュー、押出温度：２２０℃）に導入し、高密度ポリエチレン／ポリオレフィン系接着性樹脂／ＥＶＯＨ樹脂組成物／ポリオレフィン系接着性樹脂／高密度ポリエチレン（８０／１０／２０／１０／８０μｍ）の多層フィルム１を作製した。
【００６７】
高密度ポリエチレンとしては、日本ポリエチレン株式会社製「ＮＯＶＡＴＥＣ  ＨＤ  ＨＢ４３１」を使用した。また、ポリオレフィン系接着性樹脂としては、三菱化学株式会社製「ＭＯＤＩＣ−ＡＰ  Ｈ５１１Ｖ」を使用した。
引き取り速度は２．５ｍ／ｍｉｎであった。
【００６８】
［多層フィルム２の作製］
上記多層フィルム１の作製時にカオリナイトを使用しなかった以外は、多層フィルム１と同様にして、多層フィルム２を作製した。
【００６９】
［実施例１］
得られた多層フィルム１及び２を、それぞれ１１ｃｍ×１１ｃｍに２枚切り出し、エタノール１００％燃料を１５ｃｃ封入された二つのパウチを得た。該パウチを端から５ｍｍをヒートシールし、１０ｃｍ角とした。該パウチを４０℃、０％Ｒｈ条件下で２０日間静置した。
【００７０】
多層フィルム１及び２を使用した際の、エタノール１００％燃料の燃料透過度（ｇ・２０μｍ／ｍ２・ｄａｙ）をそれぞれ測定した。結果を表１に示す。
【００７１】
なお、かかる燃料透過度は、パウチを２０日間静置後、（前日のパウチ重量−当日のパウチ重量）を２１日目から６３日目まで計算し、２１日目から６３日目までの燃料透過量の平均値を１日あたりの燃料透過量とし、かかる値を単位面積で除することにより得た。
【００７２】
また、燃料バリア層にカオリナイトを有する多層フィルム１を使用することによるエタノール１００％燃料の質量減少改善率（１−多層フィルム１の燃料透過度／多層フィルム２の燃料透過度×１００）を計算した。結果を表１に示す。
【００７３】
［比較例１、２］
比較例１ではＦｕｅｌＣ（トルエン／イソオクタン＝５０／５０容積比）をパウチに封入し、比較例２ではＥ１０（ＦｌｕｅｌＣ／エタノール＝９０／１０容積比）をパウチに封入した以外は、実施例１と同様にして評価を行った。結果を表１に示す。
【００７４】
【表１】
2018083298.tif 000002
【００７５】
上記結果より、従来のＥＶＯＨを燃料バリア層に用いた多層フィルム２を使用したパウチに比べ、ＥＶＯＨにカオリナイトを配合した燃料バリア層を用いた多層フィルム１を使用した場合は、エタノール１００％燃料を使用した実施例１では、質量減少改善率は５８％であった。
【００７６】
一方、燃料としてＦｌｕｅｌＣ及びＥ１０を用いた場合（比較例１及び２）は、質量減少改善率は３３％及び４３％に留まり、いずれも燃料透過度の値に大きな差は見られなかった。
【００７７】
かかる結果より、熱可塑性樹脂層間に燃料バリア層が配置された多層構造体から形成され、前記燃料バリア層が、ＥＶＯＨ及び無機層状化合物を含む樹脂組成物からなることを特徴とする燃料容器は、低級アルコールを豊富に有する燃料に対する燃料バリア性に顕著に優れることがわかる。
したがって、本発明の燃料容器は、特に低級アルコールを豊富に有する燃料用の容器として有用である。